Brevet FR2676472A1 — publié le 19921120

TISSU MIXTE PRESENTANT APRES TRAITEMENT LES CARACTERISTI QUES D'UN ARTICLE CONSTITUE UNIQUEMENT DE VISCOSE. La présente invention concerne un nouveau type de tissu réalisé à partir de fils chimiques, et plus particulièrement à partir de fils à base de viscose et d'acétate et qui, après traitement, présente les caractéristiques d'un article constitué uniquement de viscose. Depuis la naissance des fils chimiques, que ce soit des fils artificiels ou des fils synthétiques, l'un des principaux problèmes qu'ont cherché à résoudre les techniciens, a été celui de réaliser à partir d'une telle matière première des articles qui, une fois transformés en tissu ou tricot, présentent des caractéristiques (aspect, toucher..) similaires à celles des fibres naturelles (coton, laine, soie..). Ainsi, dans le domaine de l'habillement, pour réaliser des tissus légers tels que ceux qui sont nécessaires pour la confection de corsages, chemisiers, il a été proposé de réaliser des tissus mixtes dont la trame est constituée par un filé de fibres (en polyester ou en mélange coton/polyester), et dont la chaine est constituée de fils sans fin en polyester ou polyoléfine. De tels tissus mixtes présentent cependant comme inconvénients de compliquer notablement le processus de fabrication, et surtout d'impliquer des précautions lors des traitements de finition (teinture notamment), étant donné qu'il est bien connu que le même colorant ne peut pas être utilisé pour de telles fibres de natures différentes. Une autre solution, fréquemment utilisée de nos jours, et qui permet de réaliser des articles très légers, consiste à réaliser un tissu de base composé exclusivement de fils artificiels de viscose, un tel tissu étant couramment désigné dans le secteur technique de la confection par l'expression "étoffe javanaise", dont les caractéristiques essentielles sont les suivantes - chaîne fils de viscose titre : 110 dtex densité : 45 fils au cm - trame fils de viscose fibranne . titre : 143 dtex . densité : 27 fils par cm - poids au mètre carré à la tombée du métier 95 grammes/mètre carré La réalisation d'un tel article implique cependant de prendre de très grandes précautions lors de sa réalisation, lors du tissage, car lorsque l'on souhaite réaliser des coloris unis, les risques de production de défauts du type "rayure en chaîne" sont importants. Par ailleurs, le coût d'un tel article est relativement élevé compte tenu du coût de la matière première (viscose) utilisée. Or on a trouvé, et c'est ce qui fait l'objet de la présente invention, qu'il était possible d'obtenir un tissu présentant des caractéristiques similaires à de tels articles (tissus javanaise par exemple), constitués uniquement de viscose, et ce en ayant un prix de revient nettement abaissé, et qui, par ailleurs, présente des propriétés d'affinité tinctoriale améliorées par rapport aux tissus antérieurs 100 % à base de viscose, et nécessite donc une quantité de colorant inférieure pour une teinte donnée. D'une manière générale, l'invention concerne donc un tissu mixte, réalisé à partir de fils chimiques et plus particulièrement à partir de fils à base de viscose et d'acétate, ledit tissu se caractérisant en ce que - sa chaîne est constituée de fils d'acétate à base de filaments continus - sa trame est constituée de filés de fibres à base de viscose (fibranne) ; un tel filé peut être obtenu soit par filature classique soit par tout autre type de procédé, tel que le procédé de filature à fibres libérées ("technique open-end" - le tissu écru ainsi réalisé étant soumis, avant teinture et/ou impression à un traitement à la soude entraînant une désacétylation de la chaîne acétate. Avantageusement et en pratique, conformément à un mode préférentiel de réalisation selon l'invention - le titre des fils de chaîne en acétate est classique pour un article de poids déterminé du type "javanaise" ; par contre, le titre des fils de trame est supérieur de 15 à 30 % au titre classique des fils de trame d'un tissu type "javanaise" classique - le traitement à la soude est réalisé avec une concentration de soude dans l'eau comprise entre deux et cinq grammes/litre, et de préférence voisine de trois grammes/litre, la durée du traitement étant de trente minutes à une température de 60"C. I1 a été constaté qu'un tel tissu présentait, après traitement, des caractéristiques similaires au tissu antérieur réalisé uniquement à partir de fils de viscose et que, par ailleurs, non seulement il pouvait être teint avec un seul type de colorants normalement utilisé pour la viscose (colorants directs, réactifs..), et ce avec un rendement en teinture nettement amélioré, puisque pour un coloris donné, il a été constaté que l'on pouvait utiliser pratiquement la moitié de colorant par rapport à un article similaire 100 % viscose. L'invention et les avantages qu'elle apporte seront cependant mieux compris grâce l'exemple de réalisation donné ci-après à titre indicatif mais non limitatif. Exemple : On réalise un tissu armure taffetas conformément à l'invention ayant les caractéristiques suivantes : - chaîne : fils à filaments continus en acétate mat de 110 dtex/26 brins ; les fils sont sans torsion et sont à brins entrelacés ; largeur de tissage : 158 cm nombre total de fils : 7000 peigne : 22,16 dents au centimètre enfilées à deux fils - trame : fils à base de fibres viscose (fibranne) titre : 200 dtex tension : environ 300 tours/mètre . densité : 24,5 coups/centimètre. A la tombée du métier, un tel tissu pèse 105 gram mes/mètre carré et comporte 45 fils/centimètre sens chaîne et 24,5 fils/centimètre sens trame. I1 convient de noter que par rapport à un tissu 100% viscose, tel que mentionné dans le préambule de la description : . la densité en chalne est identique et ; . le titre des fils de trame est supérieur d'environ 30 %. Le tissu ainsi réalisé est traité conformément à l'invention sur une barque (traitement en boyau au libre), et ce dans les conditions suivantes - composition de la solution de traitement : solu tion de soude dans l'eau à raison de trois gram mes/litre de soude - température de traitement : 60"C ; - durée : trente minutes. Après traitement, le tissu est placé sur rame de manière conventionnelle à 110 C. On obtient un tissu final ayant les caractéristiques suivantes - chaine : 47 fils/centimètre - trame : 27 à 28 coups/centimètre - largeur : environ 148/150 centimètres - poids au mètre carré : 110 à 115 grammes/mètre carré. Un tel tissu peut être teint de manière conventionnelle avec des colorants type viscose (colorants réactifs), la quantité de colorants utilisés pour un coloris donné pouvant être abaissée environ à la moitié de celle qui aurait été nécessaire pour un article 100 % viscose. L'exemple qui précède montre bien les avantages apportés par l'invention, et notamment le fait qu'il est possible d'obtenir, à partir d'un tissu mixte à base de fils de viscose et d'acétate, des tissus imitant parfaitement ceux réalisés uniquement à partir de fils viscose. Bien entendu, de tels tissus pourraient être réalisés dans une autre armure (contexture) que le taffetas, par exemple selon une armure satin, sergé .. Par ailleurs, malgré le traitement à la soude, on constate que les caractéristiques mécaniques du tissu conforme à l'invention ne sont pratiquement pas détériorées. REVENDICATIONS 1/ Tissu mixte présentant après traitement les caractéristiques d'un article constitué uniquement de viscose, réalisé à partir de fils à base de viscose et de fils à base d'acétate, caractérisé en ce que - sa chaîne est constituée de fils d'acétate à base de filaments continus - sa trame est constituée de filés de fibres à base de viscose (fibranne) - le tissu écru ainsi réalisé est soumis, avant teinture et/ou impression à un traitement à la soude entraînant une désacétylation de la chaîne acétate. 2/ Tissu selon la revendication I, caractérisé en ce que le titre des fils de trame en viscose est, pour un article de poids déterminé, supérieur d'environ 15 à 30 % au titre qu'auraient eu lesdits fils dans un article conventionnel réalisé uniquement à partir de fils viscose. 3/ Tissu selon l'une des revendications 1 et 2, caractérisé en ce que le traitement à la soude est réalisé à une concentration de soude dans l'eau comprise entre deux et cinq grammes/litre, et de préférence voisine de trois grammes/litre, la durée du traitement étant de trente minutes à une température de 60"C.